(57)【特許請求の範囲】
【請求項１】
ＬｉＳｂＯ３型またはＬｉＮｂＯ３型構造を有する化合物を含む顔料において
以下の化学式を有し、
（Ｍ１Ｍ５）２−ｘ（Ｍ２Ｍ４）ｘＺ６、
０＜ｘ＜１であり、
Ｍ１は、＋１の原子価を有し、Ｌｉであり、
Ｍ２は、＋２の原子価を有し、Ｃｏであり、
Ｍ４は、＋４の原子価を有し、ＴｉまたはＳｎであり、
Ｍ５は、＋５の原子価を有し、Ｓｂ、Ｎｂ、またはＴａであり、
Ｚは、酸素である、顔料。
【請求項２】
請求項１に記載の顔料において、
ドーパントが添加されており、前記ドーパントは、Ｍｇ、Ｃａ、Ｓｒ、Ｂａ、Ｙ、Ｌａ、Ｃｅ、Ｐｒ、Ｎｄ、Ｔｉ、Ｚｒ、Ｈｆ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、Ｂｉ、またはこれらの混合物から選択されている、顔料。
【請求項３】
請求項２に記載の顔料において、
前記ドーパントは、Ａｌ、Ｃｒ、Ｍｎ、Ｆｅ、Ｃｏ、Ｎｉ、Ｃｕ、Ｓｉ、Ｓｎ、Ｔｉ、Ｚｒ、Ｐ、Ｂｉ、またはこれらの混合物から選択されている、顔料。
【発明の詳細な説明】
【開示の内容】
【０００１】
〔背景〕
ＬｉＳｂＯ３およびＬｉＮｂＯ３型構造に基づく顔料は、報告されていない。これらの結晶構造型を有する材料は、圧電性、線形、および非線形の光学材料適用に関連して研究されている。以下の研究では、ＬｉＳｂＯ３型およびＬｉＮｂＯ３型構造に基づく広範な新しい顔料タイプを開示する。これらの材料は、独自の色彩品質ならびに非常に高い化学安定性を有している。
【０００２】
〔概要〕
本研究で開示される顔料は、ＬｉＳｂＯ３型もしくはＬｉＮｂＯ３型構造に関連する結晶構造を有する化合物である。これらの構造は、以下の変形体：
Ｍ１Ｍ５Ｚ３、
Ｍ１Ｍ２Ｍ４Ｍ５Ｚ６、
Ｍ１Ｍ３２Ｍ５Ｚ６、
Ｍ１Ｍ２Ｍ３Ｍ６Ｚ６、
Ｍ１２Ｍ４Ｍ６Ｚ６、
Ｍ１Ｍ５Ｍ６Ｚ６、
または、これらの組み合わせ、
を有する化学式を有し、
カチオンＭ１は、＋１の原子価を有する元素またはその混合物であり、
カチオンＭ２は、＋２の原子価を有する元素またはその混合物であり、
カチオンＭ３は、＋３の原子価を有する元素またはその混合物であり、
カチオンＭ４は、＋４の原子価を有する元素またはその混合物であり、
カチオンＭ５は、＋５の原子価を有する元素またはその混合物であり、
カチオンＭ６は、＋６の原子価を有する元素またはその混合物であり、
Ｍは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、またはＴｅから選択され、
アニオンＺは、Ｎ、Ｏ、Ｓ、Ｓｅ、Ｃｌ、Ｆ、水酸化物イオン、またはそれらの混合物から選択され、
構造型が保持されるように、空位が、ＭまたはＺ部位に位置していてよい。ドーパントという用語は、構造を実質的に変化させることなく、理想的な化学両論性から離れたアニオンＺの不足または過多を生じる置換を指すのに用いられる。２０原子％未満のＭドーパント添加を含む変形もあり、ドーパントは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、Ｂｉ、Ｔｅ、またはこれらの混合物から選択される。
【０００３】
前述した組成範囲の詳細な説明および例示的な実施例を以下に記載する。
【０００４】
〔詳細な説明〕
ＬｉＳｂＯ３およびＬｉＮｂＯ３はいずれも独自の構造を有している。ＬｉＳｂＯ３型構造は、空間群Ｐｎｃｎを有するか、または、規則正しい（ordered）ＬｉＳｂＯ３型構造変形の場合は空間群Ｐｎｎ２を有する、斜方晶系の結晶構造を有する。理想では、ＬｉＳｂＯ３型構造は、ゆがんだ六方最密アレイ（図１ａ）を形成する酸素原子からなり、八面体の空隙の３分の２が、図１ａおよび図１ｂに示すようにリチウム（黄色い球体）およびアンチモン（赤い球体）の両方で満たされている。ＬｉＳｂＯ３型構造は、ｃ軸に沿って走る、オフセットしたエッジ共有アンチモン（ＳｂＯ６）八面体が連鎖したものを特徴としている（図１ａおよび図１ｂ）。根源となる（parent）ＬｉＳｂＯ３型構造では、アンチモンは、これらの鎖を均等に占めているが、関連構造では、２つのカチオンの規則正しいアレイが、アンチモン部位に位置していてよく、空間群をＰｎｃｎからＰｎｎ２にシフトさせる。
【０００５】
ＬｉＮｂＯ３型構造は、空間群Ｒ３ｃを有する三方晶系の結晶構造である（図２ａおよび図２ｂ）。この結晶構造は、イルメナイト構造の規則正しい変形と考えられ得る。ＬｉＳｂＯ３型構造と非常によく似て、ＬｉＮｂＯ３型構造は、リチウムおよびニオブで部分的に満たされているゆがんだ八面体の空隙を形成する、酸素原子の六方最密アレイからなる。ＬｉＳｂＯ３型構造のエッジを共有したＳｂＯ６八面体とは異なり、ＬｉＮｂＯ３型構造のＮｂＯ６八面体は、角を共有している。
【０００６】
Ｓｂ／Ｎｂ部位における置換によりＰｎｃｎからＰｎｎ２へ構造対称性を増大させる追加配列（additional ordering）をもたらす、わずかな変化が前記の構造の空間群で生じ得る。一般的に、ＬｉＳｂＯ３型構造の主要な空間群は、国際結晶学データ集（International Tables for Crystallography）の５２番に該当するが、関連構造は、５６番および３４番に該当している。空間群５２番の部分群は、ｋ指数１（k-index 1）で、３４番、３３番、３０番、０１７番、０１４番、０１３番を含む。ＬｉＮｂＯ３型構造の主要な空間群は、国際結晶学データ集の１６１番に該当する。空間群１６１番の部分群は、ｋ指数１で１４６番を含む。
【０００７】
本発明の顔料は、ＬｉＳｂＯ３型もしくはＬｉＮｂＯ３型構造に関連する結晶構造を有する。これらの構造は、以下の変形体：
Ｍ１Ｍ５Ｚ３、
Ｍ１Ｍ２Ｍ４Ｍ５Ｚ６、
Ｍ１Ｍ３２Ｍ５Ｚ６、
Ｍ１Ｍ２Ｍ３Ｍ６Ｚ６、
Ｍ１２Ｍ４Ｍ６Ｚ６、
Ｍ１Ｍ５Ｍ６Ｚ６、
または、これらの組み合わせ、
を有する化学式を有し、
カチオンＭ１は、＋１の原子価を有する元素またはその混合物であり、
カチオンＭ２は、＋２の原子価を有する元素またはその混合物であり、
カチオンＭ３は、＋３の原子価を有する元素またはその混合物であり、
カチオンＭ４は、＋４の原子価を有する元素またはその混合物であり、
カチオンＭ５は、＋５の原子価を有する元素またはその混合物であり、
カチオンＭ６は、＋６の原子価を有する元素またはその混合物であり、
Ｍは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、またはＴｅから選択され、
アニオンＺは、Ｎ、Ｏ、Ｓ、Ｓｅ、Ｃｌ、Ｆ、水酸化物イオン、またはそれらの混合物から選択され、
構造型が保持されるように、空位が、ＭまたはＺ部位に位置していてよい。ドーパントという用語は、構造を実質的に変化させることなく、理想的な化学両論性から離れたアニオンＺの不足または過多を生じる置換を指すのに用いられる。２０原子％未満のＭドーパント添加を含む変形もあり、ドーパントは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、Ｂｉ、Ｔｅ、またはこれらの混合物から選択される。また、別の実施例では、式Ｍ１Ｍ５Ｚ６について、Ｍ１は、少なくとも５０原子％超のＬｉであってよく、Ｍ５は、少なくとも５０原子％超のＳｂであってよい。さらに、別の実施例では、化学式は、０＜ｘ＜１である（Ｍ１Ｍ５）２−ｘ（Ｍ２Ｍ４）ｘＺ６、０＜ｘ＜１である（Ｍ１Ｍ５）２−ｘ（Ｍ３Ｍ３）ｘＺ６、またはこれらの組み合わせ、から選択され、Ｍ１は少なくとも５０原子％超のリチウムであってよく、Ｍ２は少なくとも５０原子％超のコバルトであってよい。
【０００８】
固溶体から得られる他の顔料は、０＜ｘ＜１である形態（Ｍ１Ｍ５）２−ｘ（Ｍ２Ｍ４）ｘＺ６のＭ１Ｍ５Ｚ３とＭ１Ｍ２Ｍ４Ｍ５Ｚ６との間、および０＜ｘ＜１である形態（Ｍ１Ｍ５）２−ｘ（Ｍ３Ｍ３）ｘＺ６のＭ１Ｍ５Ｚ３とＭ１Ｍ３Ｍ３Ｍ５Ｚ６との間にあるものを含み得る。顔料は、０＜ｘ＜１である、（Ｍ１Ｍ５）２−ｘ（Ｍ２Ｍ４）ｘＺ６と（Ｍ１Ｍ５）２−ｘ（Ｍ３Ｍ３）ｘＺ６との間の固溶体であってもよい。具体的には、このような顔料は、（ＬｉＳｂ）２−ｘ（ＣｏＴｉ）ｘＯ６を含んでよく、式中、０＜ｘ＜１であり、顔料は、パステルピンクからバイオレット、くすんだ紫色に及ぶか、またはｘ＝０．８であり、顔料はバイオレット色である。他の顔料は、（ＬｉＳｂ）２−ｘ（ＣｏＳｎ）ｘＯ６を含んでよく、式中、０＜ｘ＜１であり、顔料は、パステルピンクから、赤みがかったバイオレット（red-shade violet）、くすんだ赤みがかったバイオレット色に及び、ｘ＝０．５の場合、顔料は赤みがかったバイオレット色である。他の顔料は、（ＬｉＮｂ）２−ｘ（ＣｏＴｉ）ｘＯ６を含んでもよく、式中、０＜ｘ＜０．４であり、顔料はオフホワイトから、パステルパープル、くすんだ紫がかった黒色に及び、ｘ＝０．１の場合、顔料はパステルパープル色である。他の顔料は、（ＬｉＴａ）２−ｘ（ＣｏＴｉ）ｘＯ６を含んでよく、式中、０＜ｘ＜０．４であり、顔料はオフホワイトからバイオレット、くすんだ紫色に及び、ｘ＝０．２の場合、顔料は淡いバイオレット色である。（Ｍ１Ｍ５）２−ｘ（Ｍ３Ｍ３）ｘＺ６の形態の顔料は、（ＬｉＳｂ）２−ｘ（Ｆｅ２）ｘＯ６を含んでよく、式中、０＜ｘ＜１であり、顔料は、オフホワイトから黄色がかった茶色に及ぶ。コバルト含量が４原子％であり、アルミニウム含量が１０原子％であり、バイオレットの顔料をもたらす、（Ｃｏ，Ａｌ）をドープしたＬｉＳｂＯ３などの、Ｍドーパントが添加された顔料が形成され得る。
【０００９】
このテクノロジーにおける化合物は、化学式が以下の式：
０＜ｘ＜１である（Ｍ１Ｍ５）２−ｘ（Ｍ２Ｍ４）ｘＺ６、
０＜ｘ＜１である（Ｍ１Ｍ５）２−ｘ（Ｍ３Ｍ３）ｘＺ６、
０＜ｘ＜１である（Ｍ１Ｍ２Ｍ３）２−ｘ（Ｍ６）ｘＺ６、
０＜ｘ＜１である（Ｍ１Ｍ１Ｍ４）２−ｘ（Ｍ６）ｘＺ６、
０＜ｘ＜１である（Ｍ１Ｍ５）２−ｘ（Ｍ６）ｘＺ６、
または、これらの組み合わせ、
から選択される、ＬｉＳｂＯ３型もしくはＬｉＮｂＯ３型構造を含んでもよく、
カチオンＭ１は、＋１の原子価を有する元素またはその混合物であり、
カチオンＭ２は、＋２の原子価を有する元素またはその混合物であり、
カチオンＭ３は、＋３の原子価を有する元素またはその混合物であり、
カチオンＭ４は、＋４の原子価を有する元素またはその混合物であり、
カチオンＭ５は、＋５の原子価を有する元素またはその混合物であり、
カチオンＭ６は、＋６の原子価を有する元素またはその混合物であり、
Ｍは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、またはＴｅから選択され、
アニオンＺは、Ｎ、Ｏ、Ｓ、Ｓｅ、Ｃｌ、Ｆ、水酸化物イオン、またはそれらの混合物から選択され、
構造型が保持されるように、空位が、ＭまたはＺ部位に位置していてよい。ドーパントという用語は、構造を実質的に変化させることなく、理想的な化学両論性から離れたアニオンＺの不足または過多を生じる置換を指すのに用いられる。２０原子％未満のＭドーパント添加を含む変形もあり、ドーパントは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、Ｂｉ、Ｔｅ、またはこれらの混合物から選択される。
【００１０】
これらの材料の潜在的な用途は、ゾルゲルタイプのコーティングおよびコイルコーティング（ＰＶＤＦ、ポリエステル）ならびにセメント、屋根ふき用顆粒、塗料、インク、ガラス、エナメル、セラミック釉薬、プラスチック、ゾルゲルコーティング、もしくは装飾的な、表面を飾る用途におけるものであってよい。
【００１１】
合成経路：これらの材料を合成するのに用いられ得る、複数の合成方法がある。それらには、固体焼結、溶液合成（熱水作用、沈殿、溶射熱分解（flame spray pyrolosis）、および燃焼合成）、ならびにイオン交換（溶解もしくは融解塩技術による）が含まれる。
【００１２】
１つの方法は、固体焼結技術の使用を伴う。所望の化学両論性で適切な元素前駆体（酸化物、炭酸塩、水酸化物などを含む）をよく混ぜ、選択した前駆体に応じてさまざまな雰囲気下で、４８２．２２℃〜１２６０℃（９００°Ｆ〜２３００°Ｆ）の範囲の温度で燃焼させる。その結果得られる材料を、次に、ミルで加工し、所望のサイズスケール（size scale）および色にする。燃焼温度を下げ、揮発性成分の損失を最小限に抑えるため、さまざまな焼結補助剤／鉱化剤も使用され得る。
【００１３】
さまざまな適用における安定化または機能化のため、得られる顔料に表面コーティング／処理を施すことができる。
【００１４】
顔料は、複合材料に組み込まれるか、もしくは複合材料の一部として合成されて、複合体に利益もしくは機能性を与えるか、または顔料の特性を改善もしくは強化することができる。
【００１５】
〔実施例〕
実施例１
４．４５ｇの酸化コバルト（Ｃｏ３Ｏ４）と、４．４３ｇの二酸化チタン（ＴｉＯ２）と、１８．４３ｇの炭酸リチウム（Ｌｉ２ＣＯ３）と、７２．７０ｇの三酸化アンチモン（Ｓｂ２Ｏ３）と、の混合物が、ワーリングブレンダーを用いて均質化され、１１７６．６７℃（２，１５０°Ｆ）で４時間、空気中でか焼された。その結果得られた材料は、赤みがかったバイオレットであり、これは、色彩が淡い赤みがかったバイオレットである顔料粒径（pigmentary particle size）へとミルで加工することができる。室温での淡い赤みがかったバイオレットから、３４８．８９℃（６６０°Ｆ）での灰色へ、可逆性の色変化が生じる。
【００１６】
実施例２
９．０１ｇの酸化コバルト（Ｃｏ３Ｏ４）と、８．９６ｇの二酸化チタン（ＴｉＯ２）と、１６．５９ｇの炭酸リチウム（Ｌｉ２ＣＯ３）と、６５．４４ｇの三酸化アンチモン（Ｓｂ２Ｏ３）と、の混合物が、ワーリングブレンダーを用いて均質化され、１１７６．６７℃（２，１５０°Ｆ）で４時間、空気中でか焼された。その結果得られた材料は、明るいバイオレットであり、これは、色彩が淡いバイオレットである顔料粒径へとミルで加工することができる。室温での淡いバイオレットから、３４８．８９℃（６６０°Ｆ）での灰色へ、可逆性の色変化が生じる。
【００１７】
実施例３
１３．６９ｇの酸化コバルト（Ｃｏ３Ｏ４）と、１３．６２ｇの二酸化チタン（ＴｉＯ２）と、１４．７０ｇの炭酸リチウム（Ｌｉ２ＣＯ３）と、５７．９９ｇの三酸化アンチモン（Ｓｂ２Ｏ３）と、の混合物が、ワーリングブレンダーを用いて均質化され、１１７６．６７℃（２，１５０°Ｆ）で４時間、空気中でか焼された。その結果得られた材料は、明るいバイオレットであり、これは、色彩がバイオレットである顔料粒径へとミルで加工することができる。室温でのバイオレットから、３４８．８９℃（６６０°Ｆ）での灰色へ、可逆性の色変化が生じる。
【００１８】
実施例４
１８．４９ｇの酸化コバルト（Ｃｏ３Ｏ４）と、１８．３９ｇの二酸化チタン（ＴｉＯ２）と、１２．７６ｇの炭酸リチウム（Ｌｉ２ＣＯ３）と、５０．３５ｇの三酸化アンチモン（Ｓｂ２Ｏ３）と、の混合物が、ワーリングブレンダーを用いて均質化され、１１７６．６７℃（２，１５０°Ｆ）で４時間、空気中でか焼された。その結果得られた材料は、明るい紫色であり、これは、色彩が淡い紫色である顔料粒径へとミルで加工することができる。室温での淡い紫色から、３４８．８９℃（６６０°Ｆ）での灰色へ、可逆性の色変化が生じる。この物質は、ガラスフリットおよびゾルゲルベースのコーティングにおいても安定している。
【００１９】
実施例５
２３．４２ｇの酸化コバルト（Ｃｏ３Ｏ４）と、２３．２９ｇの二酸化チタン（ＴｉＯ２）と、１０．７８ｇの炭酸リチウム（Ｌｉ２ＣＯ３）と、４２．５１ｇの三酸化アンチモン（Ｓｂ２Ｏ３）と、の混合物が、ワーリングブレンダーを用いて均質化され、１１７６．６７℃（２，１５０°Ｆ）で４時間、空気中でか焼された。その結果得られた材料は、紫色を有し、これは、色彩がくすんだ紫色である顔料粒径へとミルで加工することができる。室温でのくすんだ紫色から、３４８．８９℃（６６０°Ｆ）での灰色へ、可逆性の色変化が生じる。
【００２０】
実施例６
１５．９０ｇの酸化コバルト（Ｃｏ３Ｏ４）と、２９．８４ｇの酸化第二スズ（ＳｎＯ２）と、１０．９７ｇの炭酸リチウム（Ｌｉ２ＣＯ３）と、４３．２９ｇの三酸化アンチモン（Ｓｂ２Ｏ３）と、の混合物が、ワーリングブレンダーを用いて均質化され、１０９３．３３℃（２，０００°Ｆ）で４時間、空気中でか焼された。その結果得られた材料は、赤みがかったバイオレットであり、これは、淡い赤みがかったバイオレットの色彩である顔料粒径へとミルで加工することができる。
【００２１】
実施例７
２．３７ｇの酸化コバルト（Ｃｏ３Ｏ４）と、２．３６ｇの二酸化チタン（ＴｉＯ２）と、２０．７２ｇの炭酸リチウム（Ｌｉ２ＣＯ３）と、７４．５５ｇの五酸化ニオブ（Ｎｂ２Ｏ５）と、の混合物が、ワーリングブレンダーを用いて均質化され、９８２．２２℃（１，８００°Ｆ）で４時間、空気中でか焼された。その結果得られた材料は、紫色であり、これは、色彩がパステルパープルである顔料粒径へとミルで加工することができる。
【００２２】
実施例８
３．２４ｇの酸化コバルト（Ｃｏ３Ｏ４）と、３．２２ｇの二酸化チタン（ＴｉＯ２）と、１３．４０ｇの炭酸リチウム（Ｌｉ２ＣＯ３）と、８０．１４ｇの五酸化タンタル（Ｔａ２Ｏ５）と、の混合物が、ワーリングブレンダーを用いて均質化され、１０４８．８９℃（１，９２０°Ｆ）で４時間、空気中でか焼された。その結果得られた材料は、バイオレット色を有し、これは、色彩が淡いバイオレットである顔料粒径へとミルで加工することができる。
【００２３】
実施例９
６．４７ｇの炭酸コバルト（ＣｏＣＯ３）と、４ｇの二酸化チタン（ＴｉＯ２）と、１６．６５ｇの炭酸リチウム（Ｌｉ２ＣＯ３）と、７２．８９ｇの五酸化アンチモン（Ｓｂ２Ｏ５）と、の混合物が、ワーリングブレンダーを用いて均質化され、１０９８．８９℃（２，０１０°Ｆ）で４時間、流動アルゴン下でか焼された。その結果得られた材料は、紫色を有し、これは、色彩が淡い紫色である顔料粒径へとミルで加工することができる。
【００２４】
Ｘ線粉末回折データ：Ｘ線粉末回折測定が、株式会社リガクのＸ線回折計（Rigaku X-ray diffractometer）を用いて４０ｋＶおよび４０ｍＡでＣｕ−Ｋα線により室温で行われた。粉末回折測定は、単一相のＬｉＳｂＯ３、ＬｉＮｂＯ３、ＬｉＴａＯ３と共に実施例１〜８に対して行われた。単一相のサンプルは、１１４８．８９℃（２，１００°Ｆ）（ＬｉＳｂＯ３）、９８２．２２℃（１，８００°Ｆ）（ＬｉＮｂＯ３）、９８２．２２℃（１，８００°Ｆ）（ＬｉＴａＯ３）の温度で比較のために合成された。実施例１〜５の粉末回折パターンが図３に表示されており、これらは、ｘ＝０．２、０．４、０．６、０．８、１の固溶体Ｌｉ２−ｘＣｏｘＴｉｘＳｂ２−ｘＯ６からなる。粉末回折ピークの移り変わりは、組成がＬｉＳｂＯ３からＬｉＣｏＴｉＳｂＯ６（実施例５）へと移り変わる際の格子パラメータの変化を示している。これらのＸ線回折パターンから得られる格子パラメータが表１に記載されている。全体的に、図３に示されたＸ線回折データは、すべてのＬｉ２−ｘＣｏｘＴｉｘＳｂ２−ｘＯ６固溶体について、ＬｉＳｂＯ３結晶構造が保たれていることを示している。
【表１】
0006487058.tif 000002
表１：実施例１〜８の粉末回折パターンから得られた単位格子パラメータと、同じように合成されたＬｉＳｂＯ３、ＬｉＮｂＯ３、ＬｉＴａＯ３のパラメータ
【００２５】
実施例６（Ｌｉ１．２Ｃｏ０．８Ｓｎ０．８Ｓｂ１．２Ｏ６）のＸ線回折パターンが、単一相のＬｉＳｂＯ３と共に図４に示されている。小さいスズ石不純物ピークを除いて、粉末回折パターンは、ＬｉＳｂＯ３構造と一致している。Ｌｉ１．２Ｃｏ０．８Ｓｎ０．８Ｓｂ１．２Ｏ６の粉末回折パターンは、ＬｉＳｂＯ３‐ＬｉＣｏＴｉＳｂＯ６固溶体で観察される回折パターンに非常によく似ているが、表１に示すようにＰｎｎａからＰｎｎ２へ、わずかな対称性変更（slight symmetry modification）がある。
【００２６】
単一相のＬｉＴａＯ３およびＬｉＮｂＯ３が、図５で実施例７（Ｌｉ１．９Ｃｏ０．１Ｔｉ０．１Ｎｂ１．９Ｏ６）および実施例８（Ｌｉ１．８Ｃｏ０．２Ｔｉ０．２Ｔａ１．８Ｏ６）と比較されている。灰色のガイドラインは、相対的なピーク位置がこれらの実施例とその親化合物との間で著しく変化していないことを示している。図５に示す組成物の粉末回折パターンはすべて、ＬｉＮｂＯ３型結晶構造に一致する。実施例７および８で結果として得られた格子パラメータは、ＬｉＮｂＯ３およびＬｉＴａＯ３基準材料から得られるパラメータと共に、表１に示されている。
【００２７】
粒径分布データ：色測定を行うため、実施例１〜８の組成物を砕いて、以下の表２に記載する粒径分布にした。粒径分布測定が、Ｍｉｃｒｏｔｒａｃ  Ｓ３５００システムを用いて行われ、５０パーセンタイルが２．８μｍ〜４．８μｍの範囲であった。組成物が１μｍに近い顔料粒径へと砕かれているので、色は、より淡く、色彩が低い（less chromatic）ものに変化することに注意されたい。
【表２】
0006487058.tif 000003
表２：実施例１〜８の粒径分布データ
【００２８】
反射率スペクトル／色：ＰＶＤＦ／アクリル性マストーンコーティングが、実施例１〜８の顔料を用いて準備された。これらのコーティングは、０．０５６ｍｍ（２．２ミル）の最終乾燥膜厚で、下塗りされたアルミナ基板に塗布された。波長の関数としての反射率、およびＣＩＥ  Ｌ＊ａ＊ｂ＊の明度が、Ｐｅｒｋｉｎ  ＥｌｍｅｒのＬａｍｂｄａ  ９００分光光度計を用いて、ＰＶＤＦ／アクリル性マストーンをヘラ引きしたものにおいて測定された。すべてのＣＩＥ＊の明度は、Ｄ６５光源および１０°オブザーバー（10 degree observer）に関するものである。実施例１〜５の反射率スペクトルが、図６に示されており、これらは、表１に記載するようにｘ＝０．２、０．４、０．６、０．８、１の、固溶体シリーズＬｉ２−ｘＣｏｘＴｉｘＳｂ２−ｘＯ６からなる。（０．２≦ｘ≦０．８）である組成範囲（ＬｉＳｂ）２−ｘ（ＣｏＴｉ）１−ｘＯ６のＣＩＥ  Ｌ＊ａ＊ｂ＊の明度は、４５〜６５のＬ＊、５〜２０のａ＊、−１５〜−２５のｂ＊という値を示す。反射率スペクトルに関して図６で観察される主な特徴は、ｘが大きくなるにつれてより長い波長へとシフトする４９０ｎｍ〜６３０ｎｍの少なくとも３つの吸収帯のグループを含む。１１５０ｎｍ〜１７００ｎｍの特徴的なコバルト吸収帯もシリーズ全体を通じて観察される。
【００２９】
以下の図７では、実施例４（Ｌｉ１．２Ｃｏ０．８Ｔｉ０．８Ｓｂ１．２Ｏ６）および実施例６（Ｌｉ１．２Ｃｏ０．８Ｓｎ０．８Ｓｂ１．２Ｏ６）について、ＰＶＤＦ／アクリル性マストーンの反射率スペクトルを比較している。実施例６ではチタンをスズで置換することで、吸収帯が鋭くなり、５５４ｎｍから５３８ｎｍ、および１３６０ｎｍから１３３０ｎｍへとシフトしている。実施例４の４５９ｎｍでの反射率ピークは、実施例６におけるスズ置換により、広がって、４５１ｎｍへとシフトしている。反射率スペクトルの変化は、実施例４のＬ＊＝５０．８１、ａ＊＝１２．５４、ｂ＊＝−２２．９３から、実施例６のＬ＊＝５５．０２、ａ＊＝１８．１１、ｂ＊＝−１４．５６への色ずれとなる。一般的に、（０．２≦ｘ≦０．８）である全組成範囲（ＬｉＳｂ）２−ｘ（ＣｏＳｎ）１−ｘＯ６のＣＩＥ  Ｌ＊ａ＊ｂ＊の明度は、５０〜７０のＬ＊、１５〜３０のａ＊、−１５〜−３０のｂ＊の値を示す。    
【００３０】
ＬｉＣｏＴｉＳｂＯ６‐ＬｉＳｂＯ３固溶体とは対照的に、ＬｉＮｂＯ３型結晶構造を有するＬｉＮｂＯ３およびＬｉＴａＯ３類似体は、所望の色を達成することのできる、狭い固溶体範囲を示す。Ｌｉ２−ｘＣｏｘＴｉｘＳｂ２−ｘＯ６およびＬｉ２−ｘＳｂ２−ｘＣｏｘＳｎｘＯ６固溶体の最も色彩性の高い色は、ｘが０．４≦ｘ≦０．８の範囲の場合に生じるが、Ｌｉ２−ｘＣｏｘＴｉｘＮｂ２−ｘＯ６およびＬｉ２−ｘＣｏｘＴｉｘＴａ２−ｘＯ６の場合、値は、それぞれ、ｘ＝０．１および０．２に近くなる。一般に、（０．０５≦ｘ≦０．４）である全組成範囲（ＬｉＮｂ）２−ｘ（ＣｏＴｉ）１−ｘＯ６のＣＩＥ  Ｌ＊ａ＊ｂ＊の明度は、７０〜８０のＬ＊、４〜８のａ＊、−５〜−１５のｂ＊という値を示す。一般に、（０．０５≦ｘ≦０．４）である全組成範囲（ＬｉＴａ）２−ｘ（ＣｏＴｉ）１−ｘＯ６のＣＩＥ  Ｌ＊ａ＊ｂ＊の明度は、６５〜７５のＬ＊、５〜１０のａ＊、−１０〜−２０のｂ＊という値を示す。以下の図８は、実施例１と実施例７および８との間の類似性を示す。ＬｉＮｂＯ３型結晶構造を有する実施例７および８の反射率ピーク（〜４６５ｎｍ）は、実施例１（ＬｉＳｂＯ３類似体）と比べて、わずかに高い波長へとシフトしている。実施例７および８では階段状の特徴（〜５７０ｎｍ）が形成された、５００ｎｍ〜７００ｎｍの吸収帯の著しいシフトもある。実施例７および８で反射率スペクトルが変化した結果、色は、緑色にシフトし、ａ＊値は、表３に示すように実施例１よりもはるかに低くなる。
【表３】
0006487058.tif 000004
表３：図６、図７、図８の反射率曲線から算出された実施例１〜８のＣＩＥ色データ。測定は、下塗りされたアルミニウム上に０．０５６ｍｍ（２．２ミル）の乾燥膜厚でＰＶＤＦ／アクリル性マストーンをヘラ引きしたものに対して行った。
【００３１】
酸／塩基安定性：  変形ケステルニッヒ試験（Modified Kesternich testing）が実行され、この試験では、ＰＶＤＦ／アクリル塗料でコーティングされた、下塗りされたアルミニウムパネルが、二酸化硫黄雰囲気への一続きの７時間暴露を受け、その後、色および光沢を測定した。色測定は、Ｄａｔａｃｏｌｏｒ  ６００反射分光光度計上で行われ、６０°光沢測定は、ＢＹＫ  ＧａｒｄｎｅｒのＭｉｃｒｏ  Ｔｒｉ‐ｇｌｏｓｓ  ｍｅｔｅｒを用いて行われた。実施例１〜８のヘラ引きしたものと共に、Ｃ．Ｉ．ピグメントバイオレット１４（シェファードカラーバイオレット９２）およびＣ．Ｉ．ピグメントブルー２８（シェファードカラーブルー４２４）を、比較のために含めた。ケステルニッヒ試験全体は、合計８サイクルの、二酸化硫黄（ＳＣＴＭ  ２７６）への７時間暴露を含んだ。これらの８サイクルにわたり生じた色および光沢の変化を、図９〜図１２に表示した。色の変化は、図９および図１０のΔＥ＊対ケステルニッヒサイクルにまとめられており、
【数１】
0006487058.tif 000005
である。
【００３２】
図９および図１０への挿入図は、８回のケステルニッヒサイクルすべてにわたるシェファードカラーバイオレット９２の色の変化を示すために、含まれている。ΔＥ＊に関して、これらの図面は、すべての実施例がシェファードカラーバイオレット９２よりもはるかに良好で、また、実施例６（Ｌｉ１．２Ｃｏ０．８Ｓｎ０．８Ｓｂ１．２Ｏ６）を除き、すべての実施例がシェファードカラーブルー４２４と同様またはそれより良好な作用を示すことを表している。実施例７（Ｌｉ１．９Ｃｏ０．１Ｔｉ０．１Ｎｂ１．９Ｏ６）は、ΔＥ＊が８回の暴露サイクル後に１よりはるかに低い、最低値を示した。図１１および図１２の光沢測定値は、実施例がすべて、シェファードカラーバイオレット９２およびシェファードカラーブルー４２４双方より低い光沢変化を表すことを示している。光沢の差が最小なものは、実施例１（Ｌｉ１．８Ｃｏ０．２Ｔｉ０．２Ｓｂ１．８Ｏ６）および実施例８（Ｌｉ１．８Ｃｏ０．２Ｔｉ０．２Ｔａ１．８Ｏ６）で達成されている。
【００３３】
標準的なケステルニッヒ試験と共に、２つの追加的な酸／塩基安定性試験が、実施例４に対して行われた。これらの試験の１つ目では、実施例４のＰＶＤＦ／アクリル性パネルと、シェファードカラーバイオレット９２が、ＨＣｌおよびＮａＯＨの５％溶液に暴露された。この試験中、５％ＨＣｌおよび５％ＮａＯＨ溶液の１ｍＬアリコートが、各パネル上の２つの別々の地点に置かれ、その後、時計皿で覆われる。２４時間の暴露後、これらの溶液は除去され、パネルは、きれいにされて、失敗もしくは色変化の兆候について評価される。いったん評価されたら、酸／塩基溶液は、パネル上の同じ地点に戻され、このプロセスが７日間続けられる。この試験の結果が図１３に示されており、１日暴露した後、実施例４に変化がないのに対し、シェファードカラーバイオレット９２の色が酸および塩基の両方で変化していることが、示されている。試験は、実施例４について丸７日の試験期間にわたり続けられたが、変化は観察されなかった（図１３を参照のこと）。
【００３４】
実施例４に対する第２組の酸／塩基安定性試験が、顔料粉末上で行われた。この試験中、実施例４に基づく１ｇの顔料が、２つの別々の３ｍＬバイアルに入れられた。その後、これらのバイアルのうち第１のバイアルには、ＨＣｌの５％溶液が満たされ、第２のバイアルにはＮａＯＨの５％溶液が満たされた。次に、これらのサンプルは、粉末もしくは溶液に対する色変化についてモニタリングされた。実施例４の場合、２ヵ月暴露した後、粉末もしくは溶液に対する色の目に見える変化はなかった。参考として、シェファードカラーバイオレット９２顔料粉末が、同じ条件下で比較された。実施例４とは異なり、シェファードカラーバイオレット９２を収容したバイアルでは、数時間以内に色の変化が観察された。
【００３５】
耐候性：促進耐候性測定が、ＵＶ（ＵＶＡ‐３４０ランプ）および水分への暴露を含むＱＵＶ機器で実行された。促進耐候試験に使用された試験パネルは、前述した変形ケステルニッヒ試験で使用したＰＶＤＦ／アクリル塗料をヘラ引きしたものと同じである。色測定は、Ｄａｔａｃｏｌｏｒ  ６００反射分光光度計上で行われ、６０°光沢測定は、ＢＹＫ  ＧａｒｄｎｅｒのＭｉｃｒｏ  Ｔｒｉ‐ｇｌｏｓｓ  ｍｅｔｅｒを用いて行われた。以下の表４は、実施例１〜８と、シェファードカラーバイオレット９２およびシェファードカラーブルー４２４の、５００時間および１０００時間目の促進耐候性データを示している。表４の耐候性データは、色の変化（ΔＥ＊）全体が、実施例１および２で最も高いことを示している。実施例３〜５で組成のＣｏおよびＴｉ含量が増えるにつれて、ΔＥ＊は、ブルー４２４またはバイオレット９２より低くなる。実施例６（Ｌｉ１．２Ｃｏ０．８Ｓｎ０．８Ｓｂ１．２Ｏ６）でチタンをスズと置換した場合も、バイオレット９２およびブルー４２４よりも改善された耐候性が得られた。ＬｉＮｂＯ３型構造を有する実施例７および８はいずれも、バイオレット９２およびブルー４２４よりも改善された耐候性を示している。
【００３６】
ＬｉＳｂＯ３およびＬｉＮｂＯ３型構造から得られたバイオレットの色空間の顔料は、産業界で現在使用されている大部分のバイオレット顔料と比べ、著しい化学安定性および耐候安定度を有し得る。前述した特定の実施例では、安定性は、これらの顔料が長期の高耐久性適用で使用される現行の業界基準の複合無機顔料と、性能の上で匹敵するようなものになっている。
【表４】
0006487058.tif 000006
表４：２つの異なる試験パネルでの、５００時間目および１０００時間目における、実施例１〜８、シェファードカラーバイオレット９２、およびシェファードカラーブルー４２４の促進耐候性データ。試験パネルは、下塗りされたアルミニウムの上にＰＶＤＦ／アクリル性のマストーンをヘラ引きしたものであった。
【００３７】
〔実施の態様〕
（１）  ＬｉＳｂＯ３型またはＬｉＮｂＯ３型構造を有する化合物を含む顔料において、
Ｍが０．１〜２０原子％のレベルのドーパントである、Ｍ１Ｍ５Ｚ３、
Ｍ１Ｍ２Ｍ４Ｍ５Ｚ６、
Ｍ１Ｍ３２Ｍ５Ｚ６、
Ｍ１Ｍ２Ｍ３Ｍ６Ｚ６、
Ｍ１２Ｍ４Ｍ６Ｚ６、
Ｍ１Ｍ５Ｍ６Ｚ６、
または、これらの組み合わせ、
から選択される化学式を有し、
カチオンＭ１は、＋１の原子価を有する元素またはその混合物であり、
カチオンＭ２は、＋２の原子価を有する元素またはその混合物であり、
カチオンＭ３は、＋３の原子価を有する元素またはその混合物であり、
カチオンＭ４は、＋４の原子価を有する元素またはその混合物であり、
カチオンＭ５は、＋５の原子価を有する元素またはその混合物であり、
カチオンＭ６は、＋６の原子価を有する元素またはその混合物であり、
Ｍは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、またはＴｅから選択され、
アニオンＺは、Ｎ、Ｏ、Ｓ、Ｓｅ、Ｃｌ、Ｆ、水酸化物イオン、またはこれらの混合物から選択され、
構造型が保持されるように、空位が、ＭまたはＺ部位に位置することができ、
ドーパント添加は、２０原子％未満であり、
前記ドーパントは、Ｈ、Ｌｉ、Ｎａ、Ｋ、Ｒｂ、Ｃｓ、Ｍｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｉ、Ｚｒ、Ｈｆ、Ｖ、Ｎｂ、Ｔａ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、Ｂｉ、Ｔｅ、またはこれらの混合物からなる群から選択されている、顔料。
（２）  実施態様１に記載の顔料において、
０＜ｘ＜１である（Ｍ１Ｍ５）２−ｘ（Ｍ２Ｍ４）ｘＺ６、
０＜ｘ＜１である（Ｍ１Ｍ５）２−ｘ（Ｍ３Ｍ３）ｘＺ６、
０＜ｘ＜１である（Ｍ１Ｍ２Ｍ３）２−ｘ（Ｍ６）ｘＺ６、
０＜ｘ＜１である（Ｍ１Ｍ１Ｍ４）２−ｘ（Ｍ６）ｘＺ６、
０＜ｘ＜１である（Ｍ１Ｍ５）２−ｘ（Ｍ６）ｘＺ６、
または、これらの組み合わせ、
から選択される化学式を有する、顔料。
（３）  実施態様２に記載の顔料において、
Ｍ１は、＋１の原子価を有し、Ｌｉ、Ｎａ、Ｋ、Ｃｕ、またはこれらの混合物から選択され、
Ｍ２は、＋２の原子価を有し、Ｍｇ、Ｃａ、Ｓｒ、Ｂａ、Ｍｎ、Ｃｏ、Ｎｉ、Ｃｕ、Ｚｎ、Ｓｎ、またはこれらの混合物から選択され、
Ｍ３は、＋３の原子価を有し、Ｂ、Ａｌ、Ｇａ、Ｉｎ、Ｖ、Ｃｒ、Ｆｅ、Ｍｎ、Ｃｏ、Ｓｂ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、またはこれらの混合物から選択され、
Ｍ４は、＋４の原子価を有し、Ｔｉ、Ｚｒ、Ｈｆ、Ｍｎ、Ｓｉ、Ｇｅ、Ｓｎ、またはこれらの混合物から選択され、
Ｍ５は、＋５の原子価を有し、Ｓｂ、Ｖ、Ｎｂ、Ｔａ、Ｐ、またはこれらの混合物から選択され、
Ｍ６は、＋６の原子価を有し、Ｍｏ、Ｗ、Ｔｅ、またはこれらの混合物から選択されている、顔料。
（４）  実施態様３に記載の顔料において、
Ｍ３は、＋３の原子価を有し、Ａｌ、Ｇａ、Ｉｎ、Ｃｒ、Ｍｎ、Ｆｅ、Ｃｏ、またはこれらの混合物から選択され、
Ｍ５は、＋５の原子価を有し、Ｓｂ、Ｎｂ、Ｔａ、またはこれらの混合物から選択され、
Ｍ６は、テルルであり、
Ｚは、酸素である、顔料。
（５）  実施態様４に記載の顔料において、
Ｍ３は、＋３の原子価を有し、Ａｌ、Ｇａ、Ｉｎ、Ｆｅ、またはこれらの混合物から選択され、
Ｍ４は、＋４の原子価を有し、Ｔｉ、Ｓｎ、またはこれらの混合物から選択されている、顔料。
【００３８】
（６）  実施態様１に記載の顔料において、
化学式：
Ｍ１Ｍ５Ｚ６を有し、ドーパント添加が０．１〜約２０原子％であり、
前記ドーパント、またはドーパントの組み合わせは、Ｍ１もしくはＭ５を含まず、
Ｍ１は、＋１の原子価を有し、Ｌｉ、Ｎａ、Ｋ、Ｃｕ、またはこれらの混合物から選択され、
Ｍ５は、＋５の原子価を有し、Ｓｂ、Ｎｂ、Ｔａ、またはこれらの混合物から選択されている、顔料。
（７）  実施態様６に記載の顔料において、
前記ドーパントは、Ｍｇ、Ｃａ、Ｓｒ、Ｂａ、Ｙ、Ｌａ、Ｃｅ、Ｐｒ、Ｎｄ、Ｔｉ、Ｚｒ、Ｈｆ、Ｃｒ、Ｍｏ、Ｗ、Ｍｎ、Ｆｅ、Ｒｕ、Ｃｏ、Ｎｉ、Ａｇ、Ｚｎ、Ｂ、Ａｌ、Ｇａ、Ｉｎ、Ｓｉ、Ｇｅ、Ｓｎ、Ｐ、Ｓｂ、Ｂｉ、またはこれらの混合物から選択され、
Ｚは、酸素である、顔料。
（８）  実施態様７に記載の顔料において、
Ｍ１は、少なくとも５０原子％超のＬｉであり、
Ｍ５は、少なくとも５０原子％超のＳｂである、顔料。
（９）  実施態様８に記載の顔料において、
前記ドーパントは、Ａｌ、Ｃｒ、Ｍｎ、Ｆｅ、Ｃｏ、Ｎｉ、Ｃｕ、Ｓｉ、Ｓｎ、Ｔｉ、Ｚｒ、Ｐ、Ｂｉ、またはこれらの混合物から選択されている、顔料。
（１０）  実施態様１に記載の顔料において、
前記化学式は、
０＜ｘ＜１である（Ｍ１Ｍ５）２−ｘ（Ｍ２Ｍ４）ｘＺ６、
０＜ｘ＜１である（Ｍ１Ｍ５）２−ｘ（Ｍ３Ｍ３）ｘＺ６、
または、これらの組み合わせから選択され、
Ｍ１は、＋１の原子価を有し、Ｌｉ、Ｎａ、Ｋ、Ｃｕ、またはこれらの混合物から選択され、
Ｍ２は、＋２の原子価を有し、Ｍｇ、Ｃａ、Ｓｒ、Ｂａ、Ｍｎ、Ｃｏ、Ｎｉ、Ｃｕ、Ｚｎ、Ｓｎ、またはこれらの混合物から選択され、
Ｍ３は、＋３の原子価を有し、Ｃｒ、Ｍｎ、Ａｌ、Ｇａ、Ｉｎ、Ｆｅ、またはこれらの混合物から選択され、
Ｍ４は、＋４の原子価を有し、Ｔｉ、Ｓｎ、またはこれらの混合物から選択され、
Ｍ５は、＋５の原子価を有し、Ｓｂ、Ｎｂ、Ｔａ、またはこれらの混合物から選択され、
Ｍ６は、テルルであり、
Ｚは、酸素である、顔料。
【００３９】
（１１）  実施態様１０に記載の顔料において、
Ｍ１は、少なくとも５０原子％超のリチウムである、顔料。
（１２）  実施態様１０に記載の顔料において、
Ｍ２は、少なくとも５０原子％超のコバルトである、顔料。
（１３）  実施態様１０に記載の顔料において、
前記ドーパントは、Ｍｇ、Ｃａ、Ｓｒ、Ｂａ、Ｙ、Ｌａ、Ｃｅ、Ｐｒ、Ｎｄ、Ｔｉ、Ｚｒ、Ｈｆ、Ｃｒ、Ｍｏ、Ｗ、Ｍｎ、Ｆｅ、Ｒｕ、Ｃｏ、Ｎｉ、Ｃｕ、Ａｇ、Ｚｎ、Ｂ、Ａｌ、Ｇａ、Ｉｎ、Ｓｉ、Ｇｅ、Ｓｎ、Ｐ、Ｓｂ、Ｂｉ、またはこれらの混合物から選択されている、顔料。
（１４）  実施態様１０に記載の顔料において、
前記ドーパントは、Ａｌ、Ｃｒ、Ｍｎ、Ｆｅ、Ｃｏ、Ｎｉ、Ｃｕ、Ｓｉ、Ｓｎ、Ｔｉ、Ｚｒ、Ｐ、Ｂｉ、またはこれらの混合物から選択されている、顔料。
（１５）  実施態様１０に記載の顔料において、
ドーパントが存在しない、顔料。
【図面の簡単な説明】
【００４０】
【図１（ａ）】ＬｉＳｂＯ３結晶構造（アンチモン（小さな赤い球体）リチウム（中位の黄色い球体）酸素（大きな青い球体））の断面図である。単位格子は黒で輪郭を描かれていて、４つで投影図を作り上げている。
【図１（ｂ）】ＬｉＳｂＯ３結晶構造（アンチモン（小さな赤い球体）リチウム（中位の黄色い球体）酸素（大きな青い球体））の断面図である。単位格子は黒で輪郭を描かれていて、４つで投影図を作り上げている。
【図２（ａ）】ＬｉＮｂＯ３結晶構造（ニオブ（小さな赤い球体）リチウム（中位の黄色い球体）酸素（大きな青い球体））の断面図である。単位格子は黒で輪郭を描かれていて、４つで投影図を作り上げている。
【図２（ｂ）】ＬｉＮｂＯ３結晶構造（ニオブ（小さな赤い球体）リチウム（中位の黄色い球体）酸素（大きな青い球体））の断面図である。単位格子は黒で輪郭を描かれていて、４つで投影図を作り上げている。
【図３】同じように合成された純粋相（phase pure）のＬｉＳｂＯ３と共に実施例１〜５の粉末Ｘ線回折パターンを示す。ＬｉＳｂＯ３のＩＣＤＤ  ＰＤＦ＃７７‐０８２４を比較のために表示する。灰色の線は、相対的なピーク位置を比較するためのガイドである。
【図４】同じように合成された純粋相のＬｉＳｂＯ３と共に実施例６の粉末Ｘ線回折パターンを示す。ＬｉＣｏＳｎＳｂＯ６のＩＣＤＤ  ＰＤＦ＃４４‐１０７５を比較のために表示する。灰色の線は、相対的なピーク位置を比較するためのガイドである。
【図５】同じように合成された純粋相のＬｉＮｂＯ３およびＬｉＴａＯ３と共に実施例７および８の粉末Ｘ線回折パターンを示す。ＬｉＮｂＯ３のＩＣＤＤ  ＰＤＦ＃８２‐０４５９を比較のために表示する。灰色の線は、相対的なピーク位置を比較するためのガイドである。
【図６】２５０〜２５００ｎｍで測定された実施例１〜５の反射率スペクトルである。測定は、下塗りされたアルミニウムの上に０．０５６ｍｍ（２．２ミル）の乾燥膜厚でＰＶＤＦ／アクリル性マストーンをヘラ引きしたものに対して行った。
【図７】２５０〜２５００ｎｍで測定された実施例６の反射率スペクトルであり、比較のため実施例４についても表示している。測定は、下塗りされたアルミニウムの上に０．０５６ｍｍ（２．２ミル）の乾燥膜厚でＰＶＤＦ／アクリル性マストーンをヘラ引きしたものに対して行った。
【図８】２５０〜２５００ｎｍで測定された実施例７および８の反射率スペクトルであり、比較のため実施例４についても表示している。測定は、下塗りされたアルミニウムの上に０．０５６ｍｍ（２．２ミル）の乾燥膜厚でＰＶＤＦ／アクリル性マストーンをヘラ引きしたものに対して行った。
【図９】８つのケステルニッヒ周期にわたる時間の関数としてΔＥ＊を示す。
【図１０】８つのケステルニッヒ周期にわたる時間の関数としてΔＥ＊を示す。
【図１１】８つのケステルニッヒ周期にわたる時間の関数としてΔ６０°光沢を示す。
【図１２】８つのケステルニッヒ周期にわたる時間の関数としてΔ６０°光沢を示す。
【図１３】シェファードカラーバイオレット９２および実施例４を用いた、下塗りされたアルミニウムパネル上のＰＶＤＦ／アクリル性コーティングである。左側のパネルは、５％ＨＣｌ溶液に２４時間暴露した後のシェファードカラーバイオレット９２を示す。中央のパネルは実施例４を示しており、５％ＨＣｌもしくは５％ＮａＯＨ溶液に７日間暴露した後で色の変化はなかった。右側のパネルは、５％ＮａＯＨ溶液に２４時間暴露した後のシェファードカラーバイオレット９２を示している。
【図１（ａ）ａｎｄ（ｂ）】
0006487058.tif 000007
【図２（ａ）ａｎｄ（ｂ）】
0006487058.tif 000008
【図３】
0006487058.tif 000009
【図４】
0006487058.tif 000010
【図５】
0006487058.tif 000011
【図６】
0006487058.tif 000012
【図７】
0006487058.tif 000013
【図８】
0006487058.tif 000014
【図９】
0006487058.tif 000015
【図１０】
0006487058.tif 000016
【図１１】
0006487058.tif 000017
【図１２】
0006487058.tif 000018
【図１３】
0006487058.tif 000019